Гибкая многослойная пленка для пищевых продуктов

Полезная модель относится к многослойной металлизированной полимерной пленке для упаковывания пищевых продуктов, в частности пакетиков чая.
Известна многослойная металлизированная пленка и способ ее получения (патент РФ №2384413, опубл. 20.03.2010).
Пленка состоит из металлического слоя (алюминий, цинк, серебро, золото), нанесенного методом вакуумной металлизации; первого пластикового слоя изопропилен-бутенового сополимера или смеси этого сополимера с пропиленовыми полимерами, на первую поверхность которого нанесен слой металла; второго пластикового слоя из изотактического пропилена или из смеси изотактического полипропилена и полипропиленовых полимеров. Первый и второй слой коэкструдированы вместе и являются биориентированными. Поверхность первого пластикового слоя подвергается предварительной активирующей обработке (пламенная обработка, обработка коронным разрядом) с последующей предшествующей металлизации плазменной обработкой на установке вакуумной металлизации с тремя камерами в условиях частичного вакуума, после чего напыляется слой металла. Металлизированной является нижняя сторона пластикового слоя.
Полученная многослойная металлизированная пленка обладает высоким барьерным эффектом в отношении кислорода и водяного пара и высоким уровнем адгезии металлизированного слоя к пластику. Недостатки известной металлизированной пленки – многослойность, сложная технология изготовления, сложность вторичной переработки.
Известна многослойная металлизированная пленка для упаковки продуктов (патент РФ №164406, опубл. 27.08.2016г.), содержащая пластиковую основу, металлизированную алюминием с одной стороны и цветную покрывную пленку, нанесенную клеевым ламинированием к металлическому покрытию пластиковой основы, при этом цвет покрывной пленки сформирован добавлением окрашивающих пигментов в состав материала покрывной пленки.
Недостатком известного решения является отсутствие эффекта легкого отрыва
Известна искусственная фольга (патент РФ №2247030 опубл.: 27.02.2005). Искусственная фольга содержит базисную фольгу из ориентированной полипропиленовой пленки, предпочтительно двухосноориентированной полипропиленовой пленки или пленки полиэтилентерефталата, металлизированной с одной стороны. На сторону, имеющую металлизированное покрытие, нанесено печатное покрытие, а на сторону базисной фольги, не имеющую металлизированного покрытия, нанесен с профилированием, предпочтительно в виде ленты, клей холодного отверждения. Печатное покрытие выполняется нанесением красителя на базе нитроцеллюлозы способом глубокой или флексографической печати на грунтовку - двухкомпонентную полиуретановую систему, которая нанесена на металлизированный полиэтилентерефталат-фольгу.
Недостатком известного решения является сложная технология изготовления и ограниченная пригодность к вторичной переработке.
Технической задачей полезной модели является создание многослойной гибкой пленки для упаковки чайных пакетиков с эффектом легкого разрыва и пригодной к вторичной переработке.
Технический результат - многослойная гибкая пленка для упаковки чайных пакетиков с эффектом легкого разрыва, пригодная к вторичной переработке.
Технический результат достигается тем, что гибкая многослойная пленка для пищевых продуктов содержит слой биаксиально-ориентированной полипропиленовой пленки  и слой печатного покрытия, при этом слой печатного покрытия выполнен с использованием печатных красок на основе нитроцеллюлозы, в качестве основы использован слой полипропилена, металлизированный с одной стороны и термосвариваемый с другой стороны, а соединение биаксиально-ориентированного полипропилена со слоем печатного покрытия и металлизированной пленки осуществлено с использованием бессольвентного двухкомпонентного полиуретанового клея со стороны печатного слоя и металлизированной стороны полипропиленовой пленки.
Заявляемая многослойная гибкая пленка состоит из пластиковой основы - полипропиленовой пленки, на которую нанесен слой металла, и слоя биаксиально-ориентированного полипропилена с печатным слоем.
Многослойная пленка изготавливается следующим способом.
Из полипропиленовой крошки (гомополипропилен, рандом сополимер полипропилена) готовится расплав, подаваемый на плоскощелевой экструдер, содержащий секции продольной и поперечной ориентации. Благодаря биаксиальной ориентации полипропиленовая плёнка приобретает механическую прочность, повышенные барьерные свойства по проникновению водного пара и газа и размерную стабильность. Толщина пленки - 40 мкм.
На слой из биаксиально-ориентированного полипропилена с одной стороны наносят печатный слой методом флексографической печати с использованием печатных красок на основе нитроцеллюлозы.
Металлизация полипропиленовой пленки осуществляется с одной стороны методом вакуумного напыления алюминия. Толщина металлизированной полипропиленовой пленки - 25 мкм. Толщина алюминиевого слоя составляет меньше 1 мкм.
Соединение слоя биаксиально-ориентированного полипропилена с печатным слоем и металлизированной пленки осуществляется с использованием бессольвентного двухкомпонентного полиуретанового клея со стороны печатного покрытия и металлизированной стороны полипропиленовой пленки на бессольвентном ламинаторе.
Указанная пленка используется для изготовления упаковки для чайных пакетиков. Пленка имеет простую структуру; техническую простоту изготовления; хорошие барьерные свойства в отношении кислорода и водяного пара; сохраняет все механические свойства стандартной структуры ПЭТФ/БОПП мет., что позволяет использовать данную структуру на высокоскоростных линиях фасовки продукции; обеспечивает эффект легкого отрыва за счет используемых материалов; а также использование мономатериала обеспечивает пригодность данной структуры к вторичной переработке.